(57)【要約】【課題】湿熱環境下において偏光板として良好な光学特性を保持し、湿度の低い高温環境下においてもシワ発生などの外観変化を防止しうる偏光板を提供すること。【解決手段】第一の透明保護フィルムと、偏光子と、第二の透明保護フィルムとがこの順で積層されている偏光板であって、第一の透明保護フィルムが、表面処理されているセルロース系樹脂フィルムからなり、温度４０℃、相対湿度９０％における第一の透明保護フィルムの透湿度が４〜５０ｇ／ｍ2／２４ｈｒであり、かつ、偏光板全体の含水量が、２．０重量％以下であることを特徴とする偏光板。【選択図】なし【特許請求の範囲】
【請求項１】
第一の透明保護フィルムと、偏光子と、第二の透明保護フィルムとがこの順で積層されている偏光板であって、
第一の透明保護フィルムが、表面処理されているセルロース系樹脂フィルムからなり、
温度４０℃、相対湿度９０％における第一の透明保護フィルムの透湿度が４〜５０ｇ／ｍ2／２４ｈｒであり、かつ、
偏光板全体の含水量が、２．０重量％以下であることを特徴とする偏光板。
【請求項２】
第一の透明保護フィルムが、セルロース系樹脂フィルムの表面をスパッタリング法による表面処理を施すことにより反射防止層が形成されている請求項１に記載の偏光板。
【請求項３】
第一の透明保護フィルムの視感度反射率が、０．５％以下である請求項１又は２に記載の偏光板。
【請求項４】
第二の透明保護フィルムが、セルロース系樹脂フィルムからなる請求項１〜３のいずれかに記載の偏光板。
【請求項５】
前記セルロース系樹脂フィルムが、該フィルム総量に対して３〜１０重量％の可塑剤を含有する請求項１〜４のいずれかに記載の偏光板。
【請求項６】
前記可塑剤が、リン酸エステル系可塑剤である請求項５に記載の偏光板。
【請求項７】
第二の透明保護フィルムにおいて、偏光子と反対側に光学補償層が設けられている請求項１〜６のいずれかに記載の偏光板。
【請求項８】
請求項１〜７のいずれかに記載の偏光板を有する液晶パネル。
【請求項９】
請求項１〜７のいずれかに記載の偏光板を有する液晶表示装置。
【発明の詳細な説明】
【技術分野】
【０００１】
本発明は、耐久性に優れる偏光板に関する。また、該偏光板を有する液晶パネルや液晶表示装置に関係する。
【背景技術】
【０００２】
近年、液晶表示装置は、車載や携帯電話機等に用いられることが多くなり、特に車載用途では、夏場の高温に晒されても性能変化を起こさない耐久性が求められている。そのため、高湿下における耐久性に加え、低湿度であってもより高温下での耐久性も要望されている。
【０００３】
液晶表示装置には、通常、ポリビニルアルコールフィルムにヨウ素又は二色性染料を吸着、延伸配向させて作製された偏光子の両面に、トリアセチルセルロース（ＴＡＣ）を代表例とするセルロース系樹脂のフィルムを保護層として接着した偏光板が使用される。
【０００４】
セルロース系樹脂は、一般に透湿度が高く、水分を通しやすいという特性を有するために、前記偏光板が湿熱環境下に晒された際、湿度により偏光子が退色して色相が変化したり、偏光度が低下したりするという問題があった。このような問題を解決するために、保護フィルム自体をセルロース系樹脂よりも透湿度の低い樹脂に変更する方法や、セルロース系樹脂の露出面に表面処理を施して保護フィルムの透湿度を下げる方法が提案されている（例えば、特許文献１〜７参照）。
【先行技術文献】
【特許文献】
【０００５】
【特許文献１】特開昭５９−１５９１０９号公報
【特許文献２】特開昭６０−１５９７０４号公報
【特許文献３】特開平７−７７６０８号公報
【特許文献４】特開２００５−３３８７３６号公報
【特許文献５】特開２００７−２６４６２６号公報
【特許文献６】特開２００４−５３７９７号公報
【特許文献７】特開２００７−１０２１７９号公報
【発明の概要】
【発明が解決しようとする課題】
【０００６】
しかしながら、前記従来の偏光板は、湿熱環境下での耐久性に加え、低湿度であってもより高温となる環境下での耐久性という双方の耐久性を備えるという点で、必ずしも十分なものではなかった。そこで、本発明の目的は、湿熱環境下において偏光子を保護する低い透湿度を有しながら、湿度の低い高温環境下においても外観変化を起こさず、良好な表示品位が保持する偏光板を提供することにある。
【課題を解決するための手段】
【０００７】
本発明は、第一の透明保護フィルムと、偏光子と、第二の透明保護フィルムとがこの順で積層されている偏光板であって、第一の透明保護フィルムが、表面処理されているセルロース系樹脂フィルムからなり、温度４０℃、相対湿度９０％における第一の透明保護フィルムの透湿度が４〜５０ｇ／ｍ2／２４ｈｒであり、かつ、偏光板全体の含水量が、２．０重量％以下であることを特徴とする偏光板を提供するものである。
【０００８】
さらに、本発明は、前記偏光板を有する液晶パネルや液晶表示装置を提供するものである。
【発明の効果】
【０００９】
本発明によれば、湿熱環境下において偏光板として良好な光学特性を保持し、湿度の低い高温環境下においてもシワ発生などの外観変化を防止しうる偏光板を提供される。また、この偏光板は、液晶パネルや液晶表示装置に好適に使用されるものである。
【図面の簡単な説明】
【００１０】
【図１】本発明に係る偏光板の層構成の例を示す断面模式図である。
【図２】実施例１〜２、比較例１における偏光板の作製方法を示す断面模式図である。
【図３】比較例２における偏光板の作製方法を示す断面模式図である。
【発明を実施するための形態】
【００１１】
本発明は、第一の透明保護フィルムと、偏光子と、第二の透明保護フィルムとがこの順で積層されている偏光板であって、第一の透明保護フィルムが、表面処理されているセルロース系樹脂フィルムからなり、温度４０℃、相対湿度９０％における第一の透明保護フィルムの透湿度が４〜５０ｇ／ｍ2／２４ｈｒであり、かつ、偏光板全体の含水量が、２．０重量％以下であることを特徴とするものである。このように、セルロース系樹脂フィルムというそれ自体透湿度の高いフィルムを使用して該フィルムに表面処理を施すことによって、第一の透明保護フィルムを所定の透湿度に調整するとともに、偏光板全体の含水量を所定量以下に制御しておくことにより、湿熱環境下（具体的には、温度４０℃、相対湿度９０％）において偏光板として良好な光学特性を保持しつつ、湿度の低い高温環境下（具体的には、乾燥下、８５〜９５℃）においてもシワ発生などの外観変化を防止しうる偏光板を得ることができるのである。以下に、本発明に係る偏光板の層構成の例を示した断面模式図（図１）を参照しつつ、本発明を説明する。
【００１２】
図１の（Ａ）は、基本的な層構成を示すものであって、第一の透明保護フィルム２と、偏光子１と、第２の透明保護フィルム３とがこの順で積層されることにより、偏光板が構成されている。そして本発明では、図に示すように、第一の透明保護フィルム２の外側、すなわち偏光子１の反対側に表面処理層４を設けることにより、温度４０℃、相対湿度９０％における第一の透明保護フィルム２の透湿度を４〜５０ｇ／ｍ2／２４ｈｒに調整している。また、第二の透明保護フィルム３、特にその外側には、光学補償層８を設けることができる。図１に示した層構成の偏光板を液晶パネルや液晶表示装置に適用するときは、第二の透明保護フィルム３又は光学補償層８が液晶セル側となるように、また第一の透明保護フィルム２又は表面処理層４が視認側となるように配置される。以下、図１に示した各層について順に説明を進めていく。
【００１３】
偏光子１は、所定方向の振動面を持つ直線偏光を透過し、それと直交する方向の振動面を持つ直線偏光を吸収する光学素子である。具体的には、ポリビニルアルコール系樹脂フィルムに二色性色素が吸着配向したフィルムが挙げられる。二色性色素としてヨウ素が吸着配向しているヨウ素系偏光子や、二色性色素として二色性有機染料が吸着配向している染料系偏光子があるが、いずれも用いることができる。
【００１４】
第一の透明保護フィルム２は、表面処理されているセルロース系樹脂フィルムから構成される。このようにセルロース系樹脂フィルムに表面処理を施すことによって温度４０℃、相対湿度９０％における透湿度を４〜５０ｇ／ｍ2／２４ｈｒに調整する。ここで、セルロース系樹脂としては、トリアセチルセルロースやジアセチルセルロースなどが挙げられる。
【００１５】
第二の透明保護フィルム３には、従来から使用されている任意の樹脂フィルムが使用できる。このような透明保護フィルムとして、前述したセルロース系樹脂のほか、熱可塑性樹脂フィルム、例えば、ポリオレフィン、ポリメチルメタクリレート、ポリカーボネート、ポリエチレンテレフタレート、環状オレフィン系樹脂（ノルボルネン系樹脂）などのフィルムも用いることができる。一方、本発明で規定する透湿度を満たすものであればよいが、透明性及び耐熱性の高いフィルムが好ましく、透明性は光線透過率で８０％以上、好ましくは８５％以上である。また、耐熱性はガラス転移温度で１００℃以上、好ましくは１２０℃以上である。そこで、かかる透明性や耐熱性の点からは、例えば、トリアセチルセルロース（ＴＡＣ）やポリエチレンテレフタラートが好ましい。
【００１６】
第一の透明保護フィルム２に設けられる表面処理層４としては、強度を付与するとともに所定の透湿度に調整するための表面処理手法として、平滑な、又は凹凸を持たせたハードコート処理を施すことが挙げられる。ハードコート層は特に限定されるものでなく、シリコーン系、アクリル系、ウレタンアクリレート系などの樹脂材料単独、あるいはその樹脂にフィラーを混合させたものが例示できる。これらのハードコート層は、スピンコート法、マイクログラビアコート法など、公知の方法で塗工し、硬化させることにより設けることができる。ハードコート層の厚みは１μｍ〜３０μｍ程度であり、好ましくは３μｍ以上、また好ましくは２０μｍ以下である。その屈折率は、通常１．６５以下、好ましくは１．４５〜１．６５の範囲である。
【００１７】
前述したハードコート処理によって透湿度を調整する方法としては、ハードコート液の組成や、ハードコート層の厚みを調整する方法等が挙げられる。
【００１８】
ハードコート処理面には、反射防止機能を付与するとともに、透湿度を所定の範囲に調整する目的で、マイクログラビアコート等の既知の塗布法を用いて、あるいは蒸着やスパッタリング法などの手法を用いて、有機物、金属、金属化合物などの層を設けることもできる。中でも、スパッタリング法により金属化合物膜をハードコート層上に成膜する手法が特に好適である。
【００１９】
ハードコート層上に金属化合物膜を形成して透湿度を調整する方法としては、その成膜速度、真空度、被蒸着物の温度などを制御する方法が挙げられる。例えば、一般には、成膜速度を増加させれば透湿度が高くなり、真空度を上げれば透湿度は小さくなり、被蒸着物の温度を上げれば透湿度は高くなるので、これらを勘案して、本発明の規定する透湿度となるように反射層を形成する条件を選択することが可能である。また、スパッタリング法により反射層を形成する場合は、そのときのスパッタパワー、不活性ガス圧などを大きくすれば透湿度は高くなり、小さくすれば透湿度は低くなる。さらにそのほかの成膜法を用いる場合も、同様である。
【００２０】
成膜又は塗布に用いる有機物としては、フッ素原子が導入されたポリマーなどを挙げることができる。金属としては、アルミニウム、銀などが好適に使用できる。金属化合物は一般に無機のものであり、無機酸化物、無機硫化物、無機弗化物などを使用することができる。無機酸化物の例としては、酸化ケイ素、酸化亜鉛、酸化チタン、酸化ニオブ、酸化セリウム、酸化インジウム−錫、酸化タングステン、酸化モリブデン、酸化アンチモン、酸化アルミニウム、酸化ジルコニウムなどが挙げられる。無機硫化物の例としては、硫化亜鉛、硫化アンチモンなどが挙げられる。無機弗化物の例としては、弗化アルミニウム、弗化バリウム、弗化カルシウム、弗化セリウム、弗化アルミニウム、弗化ランタン、弗化鉛、弗化リチウム、弗化マグネシウム、弗化ニオブ、弗化サマリウム、弗化ナトリウム、弗化ストロンチウム、弗化イットリウムなどが挙げられる。反射防止層を設ける場合は、少なくとも１層あればよいが、必要に応じて多層としてもよく、多層とする場合は酸化ニオブもしくは酸化チタンと、酸化ケイ素を交互に積層した構成が好適に用いられる。反射防止の目的から視感度反射率が０．５％以下とすることが望ましい。
【００２１】
好適な表面処理が施された保護フィルムの例として、強度や反射防止機能を付与する目的で、透明なアクリル系のハードコート層を形成し、さらにその上に、金属化合物からなる反射防止層をスパッタリング法により形成したものを挙げることができる。
【００２２】
前述したセルロース系樹脂フィルムには、成形性を向上させるための可塑剤が、フィルム総量に対して３〜１０重量％含有しているものが好ましい。また、ここでいう可塑剤としては、リン酸エステル系可塑剤やフタル酸エステル系可塑剤などが挙げられるが、リン酸エステル系可塑剤が好ましく、中でも、リン酸トリフェニルがより好ましい。
【００２３】
可塑剤の含有量は、試料から溶出・再沈により単離したものを濃縮・乾固し、ガスクロマトグラフィー絶対検量線法により定量化して求めることができる。透明保護フィルムの少なくとも一方が、可塑剤として含有し、その保護フィルムの透湿度を低くした場合には、偏光板を高温環境下に置いたときに、シワなどの外観変化を生じることがある。そこで、このような保護フィルムを用いた場合に、透湿度を所定の範囲に調整することにより、高温環境下での外観変化を抑制した本発明の手法は、特に有効である。
【００２４】
また透明保護フィルム２、３には、ベンゾフェノン系やベンゾトリアゾール系の如き紫外線吸収剤などが、添加剤として含まれていてもよい。
【００２５】
第二の透明保護フィルム３には、偏光板を液晶表示装置に搭載したときの光学位相差を補償するための光学補償層８を設けることができる。光学補償層としては、例えば、ポリカーボネート系樹脂、ポリサルフォン系樹脂、ポリアリレート系樹脂、トリアセチルセルロース、ジアセチルセルロース、環状ポリオレフィン系樹脂などからなる樹脂フィルムを延伸して、面内方向の位相差を発現させたフィルムや、無機層状化合物の塗布層を形成して厚み方向の位相差を発現させたフィルム、液晶性化合物の塗布層を形成させた光学補償フィルムなどが挙げられる。液晶性化合物の塗布層を形成させた市販の光学補償フィルムには、富士写真フイルム（株）から販売されている“ワイドビュー”（“ＷＶフィルム”と表現されることもある）や、新日本石油（株）から販売されている“日石ＮＨフィルム”などがある。なお、光学補償層８を直接偏光子１に貼り付け、その光学補償層８に透明保護フィルムとしての役割を兼ねさせることもできる。
【００２６】
光学補償層８の遅相軸と偏光子１の吸収軸とがなす角度は特に限定されるものでなく、適用される液晶表示装置の仕様などに応じて適宜設定される。光学補償層８が貼合された場合には、従来の偏光板と位相差板とが積層されたものと比較して、色抜けの発生をより効果的に抑制することができ、好ましい。
【００２７】
偏光子と透明保護フィルムとの接着に用いる接着剤は、それぞれの接着性を考慮して任意のものを用いることができる。例えば、ポリビニルアルコール系接着剤、アクリル系接着剤、ウレタン系接着剤などが挙げられる。ポリビニルアルコール系樹脂の水溶液は、好ましい接着剤の一つであり、この水溶液は、さらに水溶性エポキシ樹脂や多価アルデヒドなどの硬化剤を含有するのが好ましい。
【００２８】
そして本発明では、第一の透明保護フィルムに表面処理を施すことによって、温度４０℃、相対湿度９０％における透湿度を４〜５０ｇ／ｍ2／２４ｈｒに調整する。一般に透湿性が調整されていない偏光板保護フィルムにおいては温度４０℃、相対湿度９０％における透湿度は５０ｇ／ｍ2／２４ｈｒを超える大きい値となるが、本発明においては偏光板の透明保護フィルムに表面処理を施すことによって、温度４０℃、相対湿度９０％における透湿度の上限を５０ｇ／ｍ2／２４ｈｒに調整することで、湿熱環境下に晒された場合においても外部水分による偏光板の劣化を生じない偏光板としている。尚、かかる偏光板の耐久性の点から、前記透湿度は１０ｇ／ｍ2／２４ｈｒ以下であるのが好ましい。
【００２９】
一方、従来技術にあるように、透湿度を低く調整した、すなわち、温度４０℃、相対湿度９０％における透湿度を４ｇ／ｍ2／２４ｈｒに調整した保護フィルムにおいては、湿熱環境下における耐久性を向上させるが、乾燥下での高温試験において偏光板の外観変化を生じてしまうという問題があった。本発明においては温度４０℃、相対湿度９０％における透湿度の下限を４ｇ／ｍ2／２４ｈｒに調整することで、高温環境下においても外観変化を防止しうる偏光板としている。
【００３０】
透湿度を測定する手法としては、ＪＩＳ  Ｚ０２０８に従って求めることができる。この規格では、２５℃又は４０℃のいずれかの温度で透湿度を測定する旨規定されているが、本明細書では、４０℃の温度を採用する。また、透湿面積は２８．３ｃｍ3（直径６ｃｍ）とし、供試したフィルムの厚みそのものに対する透湿度で表示するものとする。
【００３１】
本発明では、前述した透湿度を制御するのに加え、偏光板全体の含水量を２．０重量％以下にすることを特徴とする。これにより、湿熱環境下において偏光板として良好な光学特性を保持しつつ、湿度の低い高温環境下においてもシワ発生などの外観変化を防止しうる偏光板を得ることが可能となる。
【００３２】
偏光板の水分量を２．０重量％以下とするには、予め含水量が小さい偏光子や透明保護フィルムを使用する方法や、偏光板を製造する際に乾燥条件を調整する方法、例えば、第一の透明保護フィルム、偏光子、及び第二の透明保護フィルムを貼合した後に、乾燥処理を行うことで偏光板の水分率を小さくした後に第一の透明保護フィルム上に透湿度調整のための表面処理を施す方法などが挙げられる。中でも、偏光板の生産性の観点から、第一の透明保護フィルム、偏光子、及び第二の透明保護フィルムを貼合した後に、乾燥処理を行うことで偏光板の水分率を小さくした後に第一の透明保護フィルム上に透湿度調整のための表面処理を施す方法が望ましい。
【００３３】
第一の透明保護フィルム、偏光子、及び第二の透明保護フィルムを貼合した後に、乾燥処理を行う方法としては、室温より高めの温度下に晒したり、真空乾燥などの低圧条件に晒す等の既知の方法が挙げられる。
【００３４】
偏光板の含水量（水分含量）は、偏光板を１００℃の雰囲気に０．５時間晒して乾燥したときの乾燥前後の偏光板重量から、下式（Ｉ）により算出される値である。
【００３５】
2011180211.tif 000002
【００３６】
かくして、前述した耐久性に優れる偏光板を提供することができる。かかる偏光板は、液晶パネルや液晶表示装置に好適に使用することができる。
【実施例】
【００３７】
以下、実施例を示して本発明をさらに詳細に説明するが、本発明はこれらの例によって限定されるものではない。なお、以下の例における透湿度は、いずれも温度４０℃、相対湿度９０％における値であるので、温度と湿度の付記は省略する。
【００３８】
［実施例１］
図２の（Ａ）に示すように、ヨウ素染色ポリビニルアルコール延伸フィルムからなる偏光子１をトリアセチルセルロースからなる２枚の透明保護フィルム２、３で挟み込むことにより、偏光板を作製した。偏光子１の一方の面に配置した第一の透明保護フィルムは、トリアセチルセルロースフィルム２の片面に凸版印刷（株）製のハードコート層５が設けられたものであり、偏光子１のもう一方の面に配置した第二の透明保護フィルムは、富士写真フイルム（株）製でトリアセチルセルロースフィルム３の片面にディスコティック液晶の配向塗布層からなる光学補償層８が設けられたもの（商品名“ＷＶ−ＳＡ”）であり、それぞれトリアセチルセルロースフィルム２、３側で偏光子１に接着剤を介して貼合した。偏光子１の厚みは約２５μｍ、ハードコート層５付きトリアセチルセルロースフィルム２の厚みは約８５μｍ、そして光学補償層８付きトリアセチルセルロースフィルム３の厚みは約８３μｍであった。
【００３９】
この偏光板を真空乾燥処理したものに対し、図２の（Ｂ）に示すように、ハードコート層５の表面にスパッタリング法により金属酸化物膜からなる反射防止層６を設けて、反射防止機能と所定の透湿度を発現させた。このとき、トリアセチルセルロースフィルム２自体の透湿度は４２０ｇ／ｍ2／２４ｈｒであったが、トリアセチルセルロースフィルム２上にハードコート層５と反射防止層６を設けた状態での透湿度は６．８ｇ／ｍ2／２４ｈｒであった。また、ハードコート層５が付される前のトリアセチルセルロースフィルム２には、リン酸トリフェニルが６．７重量％含まれており、光学補償層８付きトリアセチルセルロースフィルム３（“ＷＶ−ＳＡ”）にも、同様にリン酸トリフェニルが６．５重量％含まれている。得られた偏光板の含水量は、偏光板総量に対し１．７重量％であった。
【００４０】
［実施例２］
スパッタリング法により金属酸化物膜からなる反射防止層６を設ける際の不活性ガス圧を調整することによって得られる第一の透明保護フィルムの透湿度を５．０ｇ／ｍ2／２４ｈｒとした以外は実施例１と同様に実施した。偏光板の含水量は、偏光板総量に対し１．７重量％だった。
【００４１】
［比較例１］
スパッタリング法により金属酸化物膜からなる反射防止層６を設ける際の不活性ガス圧を調整することによって得られる第一の透明保護フィルムの透湿度を２．４ｇ／ｍ2／２４ｈｒとした以外は実施例１と同様に実施した。偏光板の含水量は、偏光板総量に対し１．７重量％だった。
【００４２】
［比較例２］
図３の（Ａ）に示すように、一方の透明保護フィルムとして、トリアセチルセルロースフィルム２の片面に凸版印刷（株）製のハードコート層５が設けられたものの当該ハードコート層５側表面に、比較例１と同様の条件にてスパッタリング法により金属酸化物膜からなる反射防止層６を設けて、反射防止機能と低い透湿度を発現させたものを使用した。もう一方の透明保護フィルムとしては、実施例１で第二の透明保護フィルムとして用いたのと同じ、富士写真フイルム（株）製でトリアセチルセルロースフィルム３の片面にディスコティック液晶の配向塗布層からなる光学補償層８が設けられたもの（商品名“ＷＶ−ＳＡ”）を用いた。そして、ヨウ素染色ポリビニルアルコール延伸フィルムからなる偏光子１の両面に、これら２枚の透明保護フィルムをそれぞれトリアセチルセルロースフィルム２、３側で接着剤を介して貼合し、図３の（Ｂ）に示す如く、層構成は実施例１と同じで偏光子１を２枚の保護フィルムで挟み込んだ状態の偏光板を作製した。各フィルムの厚みは、実施例１と同じである。
【００４３】
トリアセチルセルロースフィルム２上にハードコート層５と反射防止層６を設けた状態での透湿度は２.４ｇ／ｍ2／２４ｈｒであった。また、ハードコート層５が付される前のトリアセチルセルロースフィルム２には、リン酸トリフェニルが６．７重量％含まれており、光学補償層８付きトリアセチルセルロースフィルム３（“ＷＶ−ＳＡ”）にも、同様にリン酸トリフェニルが６．５重量％含まれている。得られた偏光板の含水量は、偏光板総量に対し２．８重量％であった。
【００４４】
それぞれの保護フィルムの透湿度については、スパッタリング法によって偏光板に反射防止膜を設ける際に、同条件にて第一の透明保護フィルム（ハードコート層５付きトリアセチルセルロースフィルム）にも設けたものを作成し、得られた第一の透明保護フィルムに対してＪＩＳ  Ｚ０２０８に従って温度４０℃、相対湿度９０％における透湿度を測定した結果を用いた。
【００４５】
［評価試験例］
（ａ）評価サンプルの作製
実施例１及び比較例１で得られたそれぞれの偏光板から、３０ｍｍ×３０ｍｍと１００ｍｍ×１００ｍｍのサイズに切り出し、それぞれ、感圧接着剤を介してガラスに貼合し、測定サンプルとした。
【００４６】
（ｂ）湿熱下における偏光板の耐久性評価
上記（ａ）で作製した３０ｍｍ×３０ｍｍのサンプルに対し、温度６０℃、相対湿度９０％の湿熱環境下に７５０時間放置する耐湿熱試験を行い、試験前後の偏光板の光学特性を測定した。測定には、（株）島津製作所製の紫外可視分光光度計“ＵＶ−２４５０”にオプションアクセサリーである“偏光子付フィルムホルダー”をセットしたものを用い、波長３８０ｎｍ〜７００ｎｍの範囲における偏光板の透過方向と吸収方向の透過スペクトルを測定し、上記分光光度計に付属しているソフトウェア“ＵＶ−Ｐｒｏｂｅ”により、偏光度と、ＪＩＳ  Ｚ８７２９に準拠する単体透過光の色座標ａ*及びｂ*が求まるようにした。
【００４７】
そして、耐湿熱試験後のＰy及び初期（耐湿熱試験前）のＰyから、下式（ＩＩ）により偏光度変化ΔＰyを、また、耐湿熱試験後のａ*及びｂ*並びに初期（耐湿熱試験前）のａ*及びｂ*から、下式（ＩＩＩ）により単体色相変化Δａ*ｂ*を求めた。
【００４８】
2011180211.tif 000003
【００４９】
その結果、実施例１、実施例２及び比較例１、比較例２の偏光板はともに、偏光度変化ΔＰy が偏光度（パーセント表示）の差で０．０５ポイント以下、単体色相変化Δａ*ｂ*が２以下であった。このことから、いずれの偏光板も、湿熱環境下では良好な耐久性を示すことが認められた。
【００５０】
（ｃ）乾燥高温環境下における偏光板の耐久性評価
上記（ａ）で作製した１００ｍｍ×１００ｍｍのサンプルに対し、温度８５℃と温度９５℃、それぞれに乾燥の高温環境下に７５０時間放置する耐熱試験を行い、試験後の外観変化を観察した。その結果、実施例１及び実施例２で得られたサンプルには外観上の変化がなく、良好な結果が得られたが、比較例１で得られたサンプルには、温度９５℃において偏光板表面にシワ状の欠陥が発生し、偏光度等の光学特性の測定ができないほどであった。また比較例２においては温度８５℃、温度９５℃いずれの条件においても偏光板表面にシワ状の欠陥が発生し、偏光度等の光学特性の測定ができないほどであった。
【００５１】
評価試験結果の一覧を表１に示した。なお、表の外観の欄において、偏光板に外観上の変化がなかった場合をＯＫと表記し、表面にシワ状の欠陥が生じた場合をＮＧと表記した。
【００５２】
【表１】
2011180211.tif 000004
【符号の説明】
【００５３】
１  偏光子
２  第一の透明保護フィルム
３  第二の透明保護フィルム
４  表面処理層
５  ハードコート層
６  スパッタリングにより設けた反射防止層
８  光学補償層
【図１】
2011180211.tif 000005
【図２】
2011180211.tif 000006
【図３】
2011180211.tif 000007